본 발명 에 따른 고용 융 장력 폴리프로필렌 은 기존 폴리프로필렌 에 비해 용융 장력 이 높 아 용융 신장 시 점도 를 증가 시켜 , 최종 수지 조성물 의 우수 한 성형 성 을 제공 한다 . 일반 적 인 폴리프로필렌 의 용융 장력 은 150 도 에서 측정 이 되 지 않 으며 , 고밀도 폴리프로필렌 의 경우 25 cN 이 며 , 고용 융 장력 폴리프로필렌 의 경우 32 cN 에 이른다 . 함량 은 최종 수지 조성물 에 대하 여 1 내지 15 중량 부 , 더 바람직 하 게 는 3 내지 7 중량 부 를 사용 하 는 것 이 적합 하 다 . 1 중량 부 미만 이 면 진 공성 형성 이 저하 되 고 , 15 중량 부 초과 이 면 내 충격 성 이 저하 될 수 있 다 .